Brevet FR2868771A1 — publié le 20051014

L'invention concerne une formule de résine hydrofuge pour fabriquer des matériaux léger en béton hydrofuge en masse, isolant thermiquement, directement réalisable sur chantier. La présente invention concerne la fabrication d'une formule de résine hydrofuge permettant le mélange et la réaction par réticulation des billes de polystyrène avec le ciment et des agrégats traditionnels ce qui permet de formuler et de fabriquer des bétons homogènes, plus ou moins léger et isolant avec la caractéristique d'être hydrofuge en masse et de se couler directement sur chantier. La fabrication de blocs béton légers n'est pas hydrofuge et se fait traditionnellement en usine pour être posée ensuite à la main en maçonnerie. Une autre fabrication se fait par coulage de béton léger non hydrofuge prêt à l'emploi par camion et à la pompe sans possibilité de formulations. La formule de la résine selon l'invention permet de remédier à ces inconvénients. L'invention concerne une composition de béton léger, isolant thermiquement et hydrofuge en masse caractérisée en ce qu'elle comprend des adjuvants dont un hydrofuge de masse permettant le mélange par réaction chimique et la réticulation d'éléments dispersés isolants thermiquement de type polystyrène avec le ciment et des agrégats traditionnels notamment du sable. Selon des modes de réalisation particuliers de la composition: - elle comprend au moins un agent plastifiant. - elle comprend au moins un agent entraîneur d'air avec au moins un tensioactif notamment pour la répartition des micro -bulles d'air. - elle comprend au moins un agent accélérateur de prise et de durcissement avec effet pare gel 25 ou antigel. - elle comprend des éléments de polystyrène sous forme de bille ou en poudre. - elle comprend des éléments de polystyrène sous forme broyée notamment de récupération. - elle comprend au moins une résine synthétique de collage. - elle comprend au moins un agent fluidifiant. - elle comprend au moins un agent hydrofuge de masse. - elle comprend au moins une résine hydrofuge. Les éléments dispersés isolants thermiquement peuvent être du polystyrène de façon préférentielle. Mais les éléments dispersés isolants thermiquement peuvent comprendre à titre non limitatif du polystyrène et/ou des fibres synthétiques ou naturels et/ou des billes de verre et /ou de la sciure de bois et/ou des végétaux de type paille ou lin vois peuvent être un mélange ou non de polystyrène et/ou caoutchouc notamment de recyclage.. . La formule de la résine comporte en effet selon une première caractéristique un mélange de résines hydrofuges, de résines synthétiques, de plastifiants, d'entraîneur d'air, de fluidifiants, d'accélérateur antigel pare gel. La caractéristique de cette formulation permet le mélange par réaction chimique et réticulation des billes de polystyrène avec le ciment et le sable en donnant à ce béton d'être plus ou moins léger et isolant avec la caractéristique d'être hydrofuge en masse. La formulation de la résine selon l'invention est destinée à fabriquer des blocs de béton hydrofuges, décoratifs plus ou moins légers et isolants dans des coffrages léger, des dalles béton isolantes hydrofuges, des isolations plus ou moins légères hydrofuges de dessus de toitures, des revêtements divers isolants et hydrofuges etc... La caractéristique (1) de la formule de la résine hydrofuge et la composition des différents adjuvants détaillé ci-dessous qui permettent le mélange et la réticulation de billes de polystyrène avec le ciment et les agrégats traditionnels pour des fabrications de béton léger, hydrofuge en masse, différents suivant les dosages des adjuvants dans la formule et des quantités de polystyrène. La caractéristique (2) de la formule (1) est qu'elle comprend un entraîneur d'air qui comprend un ou des groupes de plusieurs tensioactifs dont nous réglons les proportions en fonction des propriétés à obtenir. Types de tensioactifs utilisés: les lignosulfonates, les abiétates, les alkylaryls sulfonâtes... en liquide, en poudre ou en pâte. La caractéristique (3) de la formule (1) est quelle comprend une ou des résines synthétiques qui peuvent être vinyliques, acryliques, styrènebutadiene, latex etc... dont nous réglons les proportions en fonction des propriétés à obtenir. La caractéristique (4) de la formule (1) est qu'elle comprend un ou des hydrofuges de masse 25 qui peuvent être des sels métalliques d'acides organiques, aluminium, zinc, d'oléate de soude, d'organométallique, de silicone, de polysiloxane, silane, siloxanes dont nous réglons les proportions en fonction des propriétés hydrofuges à obtenir. La caractéristique (5) de la formule (1) est qu'elle comprend un ou des plastifiants qui peuvent être des charges minérales finement broyées (oxydes métalliques colloïdaux ou carbonates alcalin) dont nous réglons les proportions en fonction des propriétés hydrofuges à obtenir. La caractéristique (6) de la formule (1) est qu'elle comprend un ou des antigels paregels accélérateurs de prise et de durcissement dont nous réglons les proportions en fonction des propriétés hydrofuges à obtenir Les caractéristiques de la formule permettent les avantages suivants: La caractéristique (1) du béton léger hydrofuge est qu'il se fabrique dans une petite bétonnière. La caractéristique (2) du béton léger hydrofuge est qu'il se fabrique avec des agrégats traditionnels, ciment et sable. La caractéristique (3) du béton léger hydrofuge est qu'il se fabrique avec des billes de 40 polystyrène prêtes dans des sacs prédosés (neuves, de récupération, ou broyées et préparées par le fabricant). A titre non limitatif, la dimension des éléments est de 0.5 à 3mm. La caractéristique (4) du béton léger hydrofuge est que pour arriver à fabriquer ce béton léger hydrofuge il faut utiliser la formule de résine hydrofuge du fabricant. La caractéristique (5) du béton léger hydrofuge est qu'il se fabrique et se pose directement sur chantier comme un béton ou dans des moules spéciaux. Le mélange prédosé est destiné à être mélangé avec du ciment, du sable et de l'eau et les éléments de polystyrène pour former une composition hydrofuge en masse de béton, légère, isolante thermiquement et contenant des éléments dispersés isolants thermiquement de type polystyrène il comprend: - au moins un composant hydrofuge de type émulsion de silanes/siloxanes/polysiloxane en quantité de 0.002 à 0,01% ; - de l'eau en quantité de 0.004 à 0,016% ; - au moins une résine de type acrylique en quantité de 0,003 à 0,016%; - au moins un entraineur d'air plastifiant en quantité de 0,0004 à 0,016%; - au moins un accélérateur de prise en quantité de 0.02 à 0,24%. La formule peut varier suivant les performances recherchées en hydrofuge et en densité du béton. 15 Formule Typique permettant la fabrication de béton de polystyrène avec effet hydrofuge Ledit mélange prédosé 0,0006 à 0,003% La formule est variable suivant l'effet hydrofuge recherché , le dosage en polystyrène et sable varie également suivant la densité recherchée du béton. Ciment: 0,33 à 0,70% Sable 0,47 à 1,88% Polystyrène 0,010 à 0,0025% Eau 0, 18 à 0,5% REVENDICATIONS 1) Composition de béton légère, isolante thermiquement et hydrofuge en masse caractérisée en ce qu'elle comprend des agents dont un hydrofuge permettant le mélange par réaction chimique et la réticulation d'éléments dispersés isolants thermiquement de type polystyrène avec le ciment et des agrégats traditionnels notamment du sable. 2) Composition selon la revendication 1 caractérisée en ce qu'elle comprend au moins un agent plastifiant. 3) Composition selon la revendication 1 ou 2 caractérisée en ce qu'elle comprend au moins un agent entraîneur d'air avec au moins un tensioactif notamment pour la répartition des micro-bulles d'air. 4) Composition selon l'une quelconque des revendications précédentes caractérisée en ce qu'elle comprend au moins un agent de prise et/ou de durcissement de type pare gel ou antigel. 5) Composition selon l'une quelconque des revendications précédentes caractérisée en ce que les éléments dispersés isolants thermiquement sont d@s éléments de polystyrène sous forme de bille 20 ou poudre. 6) Composition selon l'une quelconque des revendications précédentes caractérisée en ce que les éléments dispersés isolants thermiquement sont des éléments de polystyrène sous forme broyée notamment de récupération. 7) Composition selon l'une quelconque des revendications précédentes caractérisée en ce qu'elle comprend au moins une résine synthétique 8) Composition selon l'une quelconque des revendications précédentes caractérisée en ce qu'elle 30 comprend au moins un agent fluidifiant. 9) Composition selon l'une quelconque des revendications précédentes caractérisée en ce qu'elle comprend au moins un agent hydrofuge de masse. 10) Composition selon l'une quelconque des revendications précédentes caractérisée en ce qu'elle comprend au moins une résine hydrofuge. 11) Mélange prédosé destiné à être mélangé avec du ciment, du sable et de l'eau et des éléments isolants thermiquement de type polystyrène pour former une composition hydrofuge en masse de béton, légère, isolante thermiquement et contenant des éléments isolants thermiquement de type 5 polystyrène, caractérisé en ce qu'il comprend: - au moins un composant hydrofuge de type émulsion de silanes/siloxanes/polysiloxane en quantité de 0.002 à 0,01% ; - de l'eau en quantité de 0.004 à 0,016% ; - au moins une résine de type acrylique en quantité de 0.003 à 0 ?016%; - au moins un entraineur d'air plastifiant en quantité de 0.0004 à 0,016%; - au moins un accélérateur de prise en quantité de 0.02 à 0,24%.